Patent ES-2163894-T3 (ES)
Title: Piezas de fundicion con grafito esferoidal o compactado producidas por determinacion de coeficientes a partir de curvas de enfriamiento y por ajuste del contenido de agentes de modificacion de la estructura en la masa fundida.
Inventor: ANDERSSON CONNY
IPC: C21C1/00
Filed: 1998-11-17
Granted: 2002-02-01
Abstract: Un procedimiento para producir una pieza moldeada de hierro con grafito compactado, o una fundición de grafito esferoidal, que requiere un dispositivo de muestreo, medios para vigilar la temperatura en función del tiempo y medios para administrar agentes de modificación de estructura a una fundición en fusión a partir de la cual ha de producirse dicha pieza moldeada, comprendiendo dicho procedimiento las operaciones de: a) para el método de moldeo escogido efectuar las calibraciones siguientes: i) determinar la cantidad de agente de modificación de estructura que ha de ser añadido a la masa fundida para obtener fundición de grafito compactado, o fundición de grafito esferoidal, en función de un primer coeficiente de control , donde = (TAmáx TAm{n) /(TBmáx TBm{n) y en donde TAmáx es el valor máximo local de la curva de enfriamiento registrada en el centro del recipiente de muestra durante la solidificación de una muestra de fundición; TAm{n es el valor mínimo local de la curva de enfriamiento registrada en el centro del recipiente de muestra durante la solidificación de una muestra de fundición; TBmáx es el valor máximo local de la curva de enfriamiento registrada en la pared de recipiente de muestra durante la solidificación de una muestra de fundición; TBm{n es el valor mínimo local de la curva de enfriamiento registrada en la pared de recipiente de muestra durante la solidificación de una muestra de fundición; ii) determinar la cantidad de agente de modificación de la estructura que ha de ser anadida a la masa fundida para obtener una fundición de grato compactado, o una fundición de grafito esferoidal, en función de un segundo coeficiente de control, donde = (TA''máx) /(TB''máx) en donde TA'' máx es el valor máximo de la primera derivada de la curva de enfriamiento registrada en el centro del recipiente de muestra durante la solidificación de una muestra de fundición; y TB''máx es el valor máximo de la primera derivada de la curva de enfriamiento registrada en la pared del recipiente de muestra durante la solidificación de una muestra de fundición; iii) determinar la cantidad de agente de modificación de estructura que ha de ser anadida a una fundición en fusión para obtener fundición de grafito compactado, o fundición de grafito esferoidal, en función de un tercer coeficiente (B) de control, que es el área bajo el primer pico de la primera derivada de una curva de enfriamiento registrada en la pared del recipiente de muestra durante la solidificación de una muestra de fundición; iv) determinar la cantidad de agente de modificación de la estructura que ha de ser anadida a la masa fundida para obtener fundición de grafito compactado, o fundición esferoidal, en función de un cuarto coeficiente de control, donde = A/B en donde A es el área bajo el segundo pico de la primera derivada de la curva de enfriamiento registrada en el centro del recipiente de muestra; y B es el área bajo del segundo pico de la primera derivada de la curva de enfriamiento registrada en la pared de recipiente; b) registrar durante la solidificación las curvas de enfriamiento en el centro de un recipiente de muestra y en la pared del recipiente de muestra, respectivamente, para una muestra particular de una fundición en fusión; c) calcular los coeficientes B y de control relativos a las curvas de temperatura en función del tiempo obtenidas en la operación b) y escoger una de estos coeficientes B y que proporcione el resultado más exacto con respecto a los datos de las curvas de enfriamiento prerregistradas; d) calcular la cantidad de agente (Va) demodificación de estructura que ha de ser anadida a la masa fundida; e) anadir la cantidad calculada de agente de modicación de la estructura; y f ) efectuar la operación de moldeo de una manera de por sí conocida.